(57)【要約】      （修正有）【課題】優れた光学的性質を有するポリチオウレタン系レンズの製造原料として用いられるキシリレンイソシアネート系組成物、およびこれを用いて得られる光学レンズの製造方法の提供。【解決手段】イソシアネート組成物はアミン組成物から調製され、これは（ａ）９９重量％ないし１００重量％未満のｍ−キシリレンジアミンと、（ｂ）０重量％超ないし０．５重量％のｐ−キシリレンジアミンと、（ｃ）０重量％超ないし０．５重量％の、ベンジルジアミン、４−メチルベンジルアミン、および４−シアノベンジルアミンからなる群より選択される少なくとも１種とを含む。したがって、ポリチオウレタンの調製に用いられるイソシアネート組成物を、その合成において特定の組成に制御することができ、これは高い品質をもつ光学レンズを都合よく製造することを可能にする。【選択図】なし【特許請求の範囲】
【請求項１】
ｍ−キシリレンジアミンを含む第１のアミン組成物を調製し、
前記第１のアミン組成物中の、ｐ−キシリレンジアミン、ベンジルアミン、４−メチルベンジルアミン、および４−シアノベンジルアミンのうち少なくとも１つの含有量を減少させて第２のアミン組成物を調製し、
前記第２のアミン組成物からイソシアネートを合成する、
イソシアネート組成物の製造方法。
【請求項２】
前記第２のアミン組成物は、組成物の全重量に基づいて、
（ａ）９９重量％ないし１００重量％未満のｍ−キシリレンジアミンと、
（ｂ）０重量％超ないし０．５重量％のｐ−キシリレンジアミンと、
（ｃ）０重量％超ないし０．５重量％の、ベンジルジアミン、４−メチルベンジルアミン、および４−シアノベンジルアミンからなる群より選択される少なくとも１種と
を含む、請求項１に記載のイソシアネート組成物の製造方法。
【請求項３】
前記第２のアミン組成物は、組成物の全重量に基づいて、
（ａ）９９．７重量％ないし１００重量％未満のｍ−キシリレンジアミンと、
（ｂ）０重量％超ないし０．１５重量％のｐ−キシリレンジアミンと、
（ｃ）０重量％超ないし０．０５重量％の、ベンジルジアミン、４−メチルベンジルアミン、および４−シアノベンジルアミンからなる群より選択される少なくとも１種と
を含む、請求項１に記載のイソシアネート組成物の製造方法。
【請求項４】
前記第２のアミン組成物を得る工程を、前記第１のアミン組成物中の、ｐ−キシリレンジアミン、ベンジルアミン、４−メチルベンジルアミン、および４−シアノベンジルアミンの全ての含有量を減少させることによって行う、請求項１に記載のイソシアネート組成物の製造方法。
【請求項５】
前記第２のアミン組成物を得る工程を、
前記第１のアミン組成物を減圧下で１００ないし１８５℃まで加熱しながら蒸発した化合物を除去する、および
前記第１のアミン組成物を１５ないし１８℃に冷却しながら沈殿した化合物を除去する、
のうち少なくとも１つを含む方法によって行う、請求項１に記載のイソシアネート組成物の製造方法。
【請求項６】
前記第２のアミン組成物を得る工程を、前記第１のアミン組成物を減圧下で１００ないし１８５℃まで加熱しながら蒸発した化合物を除去し、次いで前記第１のアミン組成物を１５ないし１８℃に冷却しながら沈殿した化合物を除去することによって行う、請求項１に記載のイソシアネート組成物の製造方法。
【請求項７】
前記イソシアネート組成物を合成する工程を、前記第２のアミン組成物を、ホスゲン、ハロＣ１−１０アルキルクロロホルメート、またはハロジＣ１−１０アルキルカーボネートと反応させることによって行う、請求項１に記載のイソシアネート組成物の製造方法。
【請求項８】
前記イソシアネート組成物は、組成物の全重量に基づいて、
（ａ’）９９重量％ないし１００重量％未満のｍ−キシリレンジイソシアネートと、
（ｂ’）０重量％超ないし０．５重量％のｐ−キシリレンジイソシアネートと、
（ｃ’）０重量％超ないし０．５重量％の、ベンジルイソシアネート、４−メチルベンジルイソシアネート、および４−シアノベンジルイソシアネートからなる群より選択される少なくとも１種と
を含む、請求項７に記載のイソシアネート組成物の製造方法。
【請求項９】
組成物の全重量に基づいて、
（ａ’）９９重量％ないし１００重量％未満のｍ−キシリレンジイソシアネートと、
（ｂ’）０重量％超ないし０．５重量％のｐ−キシリレンジイソシアネートと、
（ｃ’）０重量％超ないし０．５重量％の、ベンジルイソシアネート、４−メチルベンジルイソシアネート、および４−シアノベンジルイソシアネートからなる群より選択される少なくとも１種と
を含む、イソシアネート組成物。
【請求項１０】
イソシアネート組成物と、チオールとを含み、
前記イソシアネート組成物は、イソシアネート組成物の全重量に基づいて、
（ａ’）９９重量％ないし１００重量％未満のｍ−キシリレンジイソシアネートと、
（ｂ’）０重量％超ないし０．５重量％のｐ−キシリレンジイソシアネートと、
（ｃ’）０重量％超ないし０．５重量％の、ベンジルイソシアネート、４−メチルベンジルイソシアネート、および４−シアノベンジルイソシアネートからなる群より選択される少なくとも１種と
を含む、重合性組成物。
【請求項１１】
イソシアネート組成物およびチオールから調製されたポリチオウレタンを含み、
前記イソシアネート組成物は、組成物の全重量に基づいて、
（ａ’）９９重量％ないし１００重量％未満のｍ−キシリレンジイソシアネートと、
（ｂ’）０重量％超ないし０．５重量％のｐ−キシリレンジイソシアネートと、
（ｃ’）０重量％超ないし０．５重量％の、ベンジルイソシアネート、４−メチルベンジルイソシアネート、および４−シアノベンジルイソシアネートからなる群より選択される少なくとも１種と
を含む、光学材料。
【請求項１２】
ｍ−キシリレンジアミンを含む第１のアミン組成物を調製し、
前記第１のアミン組成物中の、ｐ−キシリレンジアミン、ベンジルアミン、４−メチルベンジルアミン、および４−シアノベンジルアミンのうち少なくとも１つの含有量を減少させて第２のアミン組成物を調製し、
前記第２のアミン組成物からイソシアネートを合成してイソシアネート組成物を調製し、
前記イソシアネート組成物をチオールと混合して混合物をモールド中で熱硬化させる
ことを含む、光学レンズの製造方法。
【請求項１３】
前記光学レンズは、黄色度（ＹＩ）が１ないし２０、光透過率が５５０ｎｍの波長で８５ないし９９％である、請求項１２に記載の光学レンズの製造方法。
【請求項１４】
前記光学レンズは、アッベ数が３０ないし４５、ガラス転移温度が９５ないし１２０℃である、請求項１３に記載の光学レンズの製造方法。
【請求項１５】
組成物の全重量に基づいて、０重量％超ないし０．１５重量％の、ベンジルイソシアネート、４−メチルベンジルイソシアネート、および４−シアノベンジルイソシアネートの各々を含む、請求項９に記載のイソシアネート組成物。
【発明の詳細な説明】
【技術分野】
【０００１】
実施形態は、光学レンズ用イソシアネート組成物およびその製造方法に関する。より具体的には、実施形態は、優れた光学的性質を有するポリチオウレタン系レンズの製造に原料として用いられるキシリレンイソシアネート系組成物、ポリチオウレタン、およびこれを用いて得られる光学材料に関する。
【背景技術】
【０００２】
プラスチック光学材料は、無機材料例えばガラスからなる光学材料と比較して、軽量で、壊れにくく、染色性に優れているため、種々の樹脂からなるプラスチック材料が眼鏡レンズ、カメラレンズなどのための光学材料として広く用いられている。最近では、高い透明性、高い屈折率、低い比重、高い耐熱性、および高い衝撃抵抗のような性質を有する高性能の光学材料に需要がある。
【０００３】
ポリチオウレタンは、それらの優れた光学特性と優れた機械的性質のために光学材料として広く用いられている。ポリチオウレタンは、チオールとイソシアネートとを反応させることによって調製されるであろう。ポリチオウレタンから製造されたレンズは、高い屈折率、軽量、および比較的高い衝撃抵抗を有するため、広く用いられている。
【０００４】
ポリチオウレタンの原料として用いられるイソシアネートは、イソシアネート中の官能基の数および位置に依存して様々な構造を有するポリチオウレタンを製造可能である。このため、イソシアネートは、ポリチオウレタンから製造される製品の物理的性質に重大な影響をもつ。したがって、最終製品に望ましい性質を与えることができる、ある特定の種類のイソシアネートが用いられる。
【０００５】
特に、キシリレンジイソシアネート（ＸＤＩ）は、脂環式イソシアネートの特性（たとえば、黄変に対する耐性、容易に制御可能な反応性など）および脂肪族イソシアネートの特性（たとえば、優れた機械的性質、高い屈折率など）の両方を有するため、それぞれの特性を利用することによって、光学レンズの優れた性質を実現することができる。
【先行技術文献】
【特許文献】
【０００６】
【特許文献１】韓国公開特許第２０１２−００７６３２９号公報（２０１２年７月９日）
【発明の概要】
【発明が解決しようとする課題】
【０００７】
キシリレンジイソシアネートは、ジイソシアネート基の相対位置によって、ｏ−ＸＤＩ（オルト−ＸＤＩ）、ｍ−ＸＤＩ（メタ−ＸＤＩ）、およびｐ−ＸＤＩ（パラ−ＸＤＩ）に分類される。これらのうちｍ−ＸＤＩは光学レンズ用の原料として最も広く用いられている。というのは、これは光学レンズの物理的性質に好適で、市場で入手できるためである。
【０００８】
しかし、市販のｍ−ＸＤＩは、精製されていても、少量の異種の成分たとえば異性体およびモノイソシアネートを含みがちである。これらの異種の成分は製品を製造する時点で副反応を起こし、これは製品の物理的性質を劣化させ、長期貯蔵には好ましくなく、結局は高レベルの透明性および光学特性が特に要求される光学レンズの分野において種々の問題を引き起こす。
【０００９】
したがって、製品の製造前に、ｍ−ＸＤＩの原料に含まれている異種の成分を除去することが必要である。しかし、これらの異種の成分は、キシリレンジイソシアネートの原料であるキシリレンジアミンを調製する時点でも生成する。さらに、それらの化学構造および化学的性質は非常に類似しているので、従来の方法によって同定することが困難であった。また、全種類の異種の成分を除去することは、非効率なだけでなく、プロセスを複雑にして高いコストを招く。
【００１０】
したがって、本発明者らは、ｍ−ＸＤＩの原料に取り込まれうる多くの異種の成分を研究し、光学レンズに要求される性質に特に重大な影響をもつ成分を見出すことに努めた。その結果、ｍ−ＸＤＩの原料に含まれるある特定の異種の成分の含有量を制御することによって光学レンズの性質を効果的に満足させることができることを見出した。
【００１１】
したがって、以下に説明する実施形態は、ｍ−ＸＤＩの原料に含まれる異種の成分のうち、光学レンズに要求される物理的性質に著しく影響する成分の種類および含有量を同定し制御することによって、光学レンズの物理的性質を効果的に満足させる方法を提供することを目的とする。
【００１２】
特に、実施形態は、精製することが困難であるイソシアネート自体を直接制御するよりも、イソシアネートの合成用の原料として用いられるアミンを制御することによって、イソシアネートの合成において、イソシアネート成分を望ましい組成に容易に調整する方法を提供することを目的とする。
【課題を解決するための手段】
【００１３】
実施形態によれば、ｍ−キシリレンジアミンを含む第１のアミン組成物を調製し、前記第１のアミン組成物中の、ｐ−キシリレンジアミン、ベンジルアミン、４−メチルベンジルアミン、および４−シアノベンジルアミンのうち少なくとも１つの含有量を減少させて第２のアミン組成物を調製し、前記第２のアミン組成物からイソシアネートを合成する、イソシアネート組成物の製造方法を提供する。
【００１４】
実施形態によれば、組成物の全重量に基づいて、（ａ’）９９重量％ないし１００重量％未満のｍ−キシリレンジイソシアネートと、（ｂ’）０重量％超ないし０．５重量％のｐ−キシリレンジイソシアネートと、（ｃ’）０重量％超ないし０．５重量％の、ベンジルイソシアネート、４−メチルベンジルイソシアネート、および４−シアノベンジルイソシアネートからなる群より選択される少なくとも１種とを含む、イソシアネート組成物を提供する。
【００１５】
実施形態によれば、イソシアネート組成物と、チオールとを含み、前記イソシアネート組成物は、イソシアネート組成物の全重量に基づいて、（ａ’）９９重量％ないし１００重量％未満のｍ−キシリレンジイソシアネートと、（ｂ’）０重量％超ないし０．５重量％のｐ−キシリレンジイソシアネートと、（ｃ’）０重量％超ないし０．５重量％の、ベンジルイソシアネート、４−メチルベンジルイソシアネート、および４−シアノベンジルイソシアネートからなる群より選択される少なくとも１種とを含む、重合性組成物を提供する。
【００１６】
実施形態によれば、イソシアネート組成物およびチオールから調製されたポリチオウレタンを含み、前記イソシアネート組成物は、組成物の全重量に基づいて、（ａ’）９９重量％ないし１００重量％未満のｍ−キシリレンジイソシアネートと、（ｂ’）０重量％超ないし０．５重量％のｐ−キシリレンジイソシアネートと、（ｃ’）０重量％超ないし０．５重量％の、ベンジルイソシアネート、４−メチルベンジルイソシアネート、および４−シアノベンジルイソシアネートからなる群より選択される少なくとも１種とを含む、光学材料を提供する。
【００１７】
実施形態によれば、ｍ−キシリレンジアミンを含む第１のアミン組成物を調製し、前記第１のアミン組成物中の、ｐ−キシリレンジアミン、ベンジルアミン、４−メチルベンジルアミン、および４−シアノベンジルアミンのうち少なくとも１つの含有量を減少させて第２のアミン組成物を調製し、前記第２のアミン組成物からイソシアネートを合成してイソシアネート組成物を調製し、前記イソシアネート組成物をチオールと混合して混合物をモールド中で熱硬化させることを含む、光学レンズの製造方法を提供する。
【発明の効果】
【００１８】
実施形態によれば、ポリチオウレタン系光学レンズの製造に用いられるイソシアネートの組成を制御することによって、高品質の光学レンズを製造することができる。
【００１９】
すなわち、９９重量％以上の高品質光学レンズ用のｍ−ＸＤＩを含み、制御された量の、光学レンズの物理的性質を劣化させうる特定の種類の異性体およびモノイソシアネートを有するイソシアネート組成物を用いることによって、最終的な光学レンズの物理的性質を効果的に満足させることができる。
【００２０】
すなわち、前記イソシアネート組成物から調製したポリチオウレタンは、光学レンズに基本的に要求される、屈折率、アッベ数、透明性などのような性質だけでなく、黄色度、脈理、曇り、ガラス転移温度、機械的性質などのような特性も満足させることができる。
【発明を実施するための形態】
【００２１】
以下、例を参照して本発明を詳細に説明する。例は以下に説明するものに限定されない。むしろ、本発明の主旨が変更されない限り、これらを種々の形態に修正してもよい。
【００２２】
本明細書において、ある部分がある要素を「含む」という場合、その部分は他の要素も含みうると理解されたい。
【００２３】
さらに、本明細書において用いた、成分の量、反応条件などに関する全ての数値および表現は、別段の指示がない限り、「約」という用語によって修飾されると理解されたい。
【００２４】
本明細書において用いた、第１、第２などの用語は、種々の要素を記述するが、要素を用語によって限定すべきではない。前記用語は、１つの要素を他から区別する目的のためにのみ用いられる。
【００２５】
実施形態によれば、ｍ−キシリレンジアミンを含む第１のアミン組成物を調製し、前記第１のアミン組成物中の、ｐ−キシリレンジアミン、ベンジルアミン、４−メチルベンジルアミン、および４−シアノベンジルアミンのうち少なくとも１つの含有量を減少させて第２のアミン組成物を調製し、前記第２のアミン組成物からイソシアネートを合成する、イソシアネート組成物の製造方法を提供する。
【００２６】
以下、各々の工程を詳細に説明する。  
ｍ−キシリレンジアミンを含む第１のアミン組成物は、第１のアミン組成物を調製する工程において調製される。  
第１のアミン組成物は、市販されているものを購入することによって調製してもよい。
【００２７】
第１アミン組成物は、主成分としてｍ−キシリレンジアミンを含む。しかし、第１のアミン組成物は、主成分としてｍ−キシリレンジアミンに加えて、異性体（たとえば、ｐ−キシリレンジアミン）およびモノイソシアネート（たとえば、ベンジルアミン、４−メチルベンジルアミン、４−シアノベンジルアミンなど）を含んでいてもよい。これらは、主成分としてのｍ−キシリレンジアミンの合成中に副生物として生成するであろう。
【００２８】
以下、ｍ−キシリレンジアミンの製造方法を説明しながら、ｐ−キシリレンジアミン、ベンジルアミン、４−メチルベンジルアミン、および４−シアノベンジルアミンが生成される工程を説明する。
【００２９】
ｍ−キシリレンジアミンを製造するためには、まず従来のＢＴＸ法でナフサ原料を触媒改質することによって芳香族混合物を得て、次いで芳香族混合物からｍ−キシレンを抽出する。
【００３０】
続いて、下の反応スキーム１に示すように、ｍ−キシレンからイソフタロニトリルを調製し（工程Ａ）、イソフタロニトリルからｍ−キシリレンジアミンを調製する（工程Ｂ）。
【００３１】
【化１】
2018193369.tif 000002
【００３２】
たとえば、ｍ−キシレンからのｍ−キシリレンジアミンの調製は、米国特許第８，２１２，０８０号に記載されているように、以下の工程を含む方法によって行うことができる：（ｉ）触媒の存在下でアンモニアと酸素含有ガスとの気相触媒反応によってｍ−キシレンをアンモ酸化してジシアノベンゼンを含むアンモ酸化ガスを生成させ、（ｉｉ）アンモ酸化ガスを有機溶媒と直接接触させてジシアノベンゼンを有機溶媒に吸収させ、それによってジシアノベンゼンを含む溶液を得て、（ｉｉｉ）ジシアノベンゼンを含む溶液を蒸留して、ジシアノベンゼンよりも低い沸点を有する化合物の一部または全部を有機溶媒とともに除去して、溶融ジシアノベンゼンを得て、（ｉｖ）溶融ジシアノベンゼンを液体アンモニア溶媒または１種以上の芳香族炭化水素と液体アンモニアとの混合溶媒に溶解して溶液を得て、（ｖ）溶液中の不溶成分の一部または全部を除去して液体を分離し、（ｖｉ）触媒の存在下で液体中に含まれたままの液相中において、ジシアノベンゼンを水素化することを含む。
【００３３】
上記合成経路を通して得られる第１アミン組成物は、ｍ−キシリレンジアミンに加えて、異性体、モノイソシアネートなどをさらに含む。
【００３４】
一例として、第１のアミン組成物は、ｐ−キシリレンジアミンをさらに含みうる。具体的には、ＢＴＸ法で抽出されたｍ−キシレン中にｐ−キシレンの一部が含まれているかもしれず、ｐ−キシレンは上記工程ＡおよびＢ（下記反応スキーム２参照）を通してｐ−キシリレンジアミンに変換されているかもしれない。
【００３５】
【化２】
2018193369.tif 000003
【００３６】
他の例として、第１のアミン組成物はベンジルアミンをさらに含みうる。  
具体的には、トルエンの一部がＢＴＸ法で抽出されたｍ−キシレン中に含まれているかもしれず、トルエンは上記工程ＡおよびＢ（下記反応スキーム３参照）を通してベンジルアミンに変換されているかもしれない。
【００３７】
【化３】
2018193369.tif 000004
【００３８】
他の例として、第１のアミン組成物は４−メチルベンジルアミンをさらに含みうる。  
具体的には、ｐ−キシレンの一部がＢＴＸ法で抽出されたｍ−キシレンに含まれているかもしれず、ｐ−キシレン中のメチル基の１つのみが上記工程Ａの反応に関与して１−シアノ−４−メチルベンゼン（またはｐ−トルニトリル）を生成し、これが上記の工程Ｂ（下記のスキーム４を参照）を通して４−メチルベンジルアミンに変換されるかもしれない。
【００３９】
【化４】
2018193369.tif 000005
【００４０】
他の例として、第１のアミン組成物は４−シアノベンジルアミンをさらに含みうる。  
具体的には、ｐ−キシレンの一部がＢＴＸ法で抽出したｍ−キシレンに含まれているかもしれず、ｐ−キシレンは上記工程Ａを通してｐ−ジシアノベンゼン（またはテレフタロニトリル）に変換されるかもしれない。その後、ｐ−ジシアノベンゼン中のシアノ基の１つのみが上記工程Ｂの反応に関与して４−シアノベンジルアミンを生成する（以下のスキーム５参照）。
【００４１】
【化５】
2018193369.tif 000006
【００４２】
したがって、第１のアミン組成物は、（ａ）ｍ−キシリレンジアミン、（ｂ）ｐ−キシリレンジアミン、ならびに（ｃ）ベンジルアミン、４−メチルベンジルアミン、および４−シアノベンジルアミンからなる群より選択される少なくとも１つを含みうる。
【００４３】
第１アミン組成物に含まれる成分（ａ）ないし（ｃ）の各々の含有量は特に限定されない。  
一例として、第１のアミン組成物は、（ａ）９０重量％ないし１００重量％未満のｍ−キシリレンジアミンと、（ｂ）０重量％超ないし５重量％のｐ−キシリレンジアミンと、（ｃ）０重量％超ないし５重量％の、ベンジルジアミン、４−メチルベンジルアミン、および４−シアノベンジルアミンからなる群より選択される少なくとも１種とを含みうる。
【００４４】
他の例として、第１のアミン組成物は、（ａ）９０重量％ないし９９重量％未満のｍ−キシリレンジアミンと、（ｂ）０．５重量％超ないし５重量％のｐ−キシリレンジアミンと、（ｃ）０．５重量％超ないし５重量％の、ベンジルジアミン、４−メチルベンジルアミン、および４−シアノベンジルアミンからなる群より選択される少なくとも１種とを含みうる。
【００４５】
アミン組成物中の成分（ｂ）および（ｃ）の含有量が上述したとおりである場合、通常の用途での使用に関していかなる特別な問題も生じない。しかし、アミン組成物を光学レンズ用途に使用すれば、成分（ｂ）および（ｃ）の含有量が製品の光学特性に影響を与えうる。したがって、アミン組成物に含まれる成分（ｂ）および（ｃ）の含有量を、以下の手法によって適切に調整することが必要である。
【００４６】
第２のアミン組成物を得る工程において、上で調製した第１のアミン組成物中のｐ−キシリレンジアミン、ベンジルジアミン、４−メチルベンジルアミン、および４−シアノベンジルアミンの少なくとも１種を減少させ、それによって第２のアミン組成物を得る。
【００４７】
好ましくは、第１のアミン組成物中の、ｐ−キシリレンジアミンの含有量と、ベンジルジアミン、４−メチルベンジルアミン、および４−シアノベンジルアミンの少なくとも１種の含有量を減少させて、組成を制御した第２のアミン組成物を得る。
【００４８】
より好ましくは、第１のアミン組成物中の、ｐ−キシリレンジアミン、ベンジルジアミン、４−メチルベンジルアミン、および４−シアノベンジルアミンのすべての含有量を減少させて、組成を制御した第２のアミン組成物を得る。
【００４９】
例として、第１のアミン組成物中の各々のアミン成分の含有量を、それらの沸点および凝固点の相違を利用することによって制御し、第２のアミン組成物を得る。各々のアミン成分の沸点および凝固点を下の表１にまとめる。
【００５０】
【表１】
2018193369.tif 000007
【００５１】
たとえば、蒸留、再結晶などの方法を通して、組成物中のアミン成分の含有量を制御することによって、第２のアミン組成物を調製してもよい。
【００５２】
一例によれば、ｐ−キシリレンジアミンおよび４−シアノベンジルアミンの含有量を、これらとｍ−キシリレンジアミンとの間の凝固点の相違に基づいて、再結晶により沈殿した化合物を除去することによって制御してもよい。ベンジルアミンおよび４−メチルベンジルアミンの含有量を、これらとｍ−キシリレンジアミンとの間の沸点の相違に基づいて、蒸留によりこれらを除去することによって制御してもよい。
【００５３】
具体的な例によれば、第２のアミン組成物を得る工程を、第１のアミン組成物を減圧下で１００ないし１８５℃加熱しながら蒸留組成物を除去すること、および第１のアミン組成物を１５ないし１８℃に冷却しながら沈殿化合物を除去することのうち少なくとも一方を含む方法によって行ってもよい。
【００５４】
他の具体的な例によれば、第２のアミン組成物を得る工程を、第１のアミン組成物を減圧下で１００ないし１８５℃加熱しながら蒸留組成物を除去し、次いで第１のアミン組成物を１５ないし１８℃に冷却しながら沈殿化合物を除去することによって行ってもよい。
【００５５】
この場合、加熱中に蒸留する化合物はベンジルアミンおよび４−メチルベンジルアミンを含んでいてもよく、冷却中に沈殿する化合物はｐ−キシリレンジアミンおよび４−シアノベンジルアミンを含んでいてもよい。
【００５６】
さらに、蒸留を減圧下で行うので、前記化合物（ベンジルアミン、４−メチルベンジルアミンなど）を、第１のアミン組成物をそれらの沸点より低い温度（１００ないし１８５℃）に加熱したとしても、除去することができる。より具体的な例として、減圧下で温度を１００ないし１８５℃、１２０ないし１８０℃、１４０ないし１８０℃、１６０ないし１８０℃、１２０ないし１６０℃、または１４０ないし１６０℃に上げることによって、蒸留を行ってもよい。
【００５７】
その組成を明確に制御した第２のアミン組成物を、上の手順によって得てもよい。  
たとえば、第２のアミン組成物は、９９重量％ないし１００重量％未満、具体的には９９．５重量％ないし１００重量％未満、より具体的には９９．７重量％ないし１００重量％未満のｍ−キシリレンジアミン（ｍ−ＸＤＡ）を含んでいてもよい。
【００５８】
さらに、第２のアミン組成物は、０重量％超ないし０．５重量％、具体的には０重量％超ないし０．３重量％、より具体的には０重量％超ないし０．１５重量％のｐ−キシリレンジアミン（ｐ−ＸＤＡ）を含んでいてもよい。
【００５９】
また、第２のアミン組成物は、０重量％超ないし０．５重量％、具体的には０重量％超ないし０．３重量％、より具体的には０重量％超ないし０．１５重量％の、ベンジルジアミン、４−メチルベンジルアミン、および４−シアノベンジルアミンからなる群より選択される少なくとも１種を含んでいてもよい。
【００６０】
この場合、第２のアミン組成物は、０重量％超ないし０．１５重量％、具体的には０重量％超ないし０．１重量％、より具体的には０重量％超ないし０．０５重量％の、ベンジルジアミン、４−メチルベンジルアミン、および４−シアノベンジルアミンの各々を含んでいてもよい。
【００６１】
好ましい例によれば、第２のアミン組成物は、組成物の全重量に基づいて、（ａ）９９重量％ないし１００重量％未満のｍ−キシリレンジアミンと、（ｂ）０重量％超ないし０．５重量％のｐ−キシリレンジアミンと、（ｃ）０重量％超ないし０．５重量％の、ベンジルジアミン、４−メチルベンジルアミン、および４−シアノベンジルアミンからなる群より選択される少なくとも１種とを含んでいてもよい。
【００６２】
他の好ましい例によれば、第２のアミン組成物は、組成物の全重量に基づいて、（ａ）９９．７重量％ないし１００重量％未満のｍ−キシリレンジアミンと、（ｂ）０重量％超ないし０．１５重量％のｐ−キシリレンジアミンと、（ｃ）０重量％超ないし０．１５重量％の、ベンジルジアミン、４−メチルベンジルアミン、および４−シアノベンジルアミンからなる群より選択される少なくとも１種とを含んでいてもよい。
【００６３】
他の好ましい例によれば、第２のアミン組成物は、組成物の全重量に基づいて、（ａ）９９．７重量％ないし１００重量％未満のｍ−キシリレンジアミンと、（ｂ）０重量％超ないし０．１５重量％のｐ−キシリレンジアミンと、（ｃ）０重量％超ないし０．０５重量％の、ベンジルジアミン、４−メチルベンジルアミン、および４−シアノベンジルアミンの各々とを含んでいてもよい。
【００６４】
イソシアネート組成物を調製する工程においては、イソシアネートを第２のアミン組成物から合成し、それによってイソシアネート組成物を製造する。
【００６５】
イソシアネートを、アミンからホスゲン法または非ホスゲン法によって合成してもよい。
【００６６】
ホスゲン法の例によれば、下の反応スキーム６に示すように、アミンを塩酸と３０℃以下の温度でエステル系溶媒中において反応させてアミン塩酸塩を得て、その後これをホスゲンと１２０ないし１７０℃で反応させ、それによってイソシアネートを合成してもよい。
【００６７】
【化６】
2018193369.tif 000008
【００６８】
非ホスゲン法の例によれば、下の反応スキーム７に示すように、アミンをハロＣ１−１０アルキルクロロホルメートまたはハロジＣ１−１０アルキルクロロカーボネートと反応させてビスカルバメートを調製し、その後これを触媒の存在中、１３０ないし２５０℃で溶媒中において熱分解させ、それによってイソシアネートを合成してもよい。
【００６９】
【化７】
2018193369.tif 000009
上の反応スキーム７において、ＲはハロＣ１−１０アルキルである。  
ここで、ハロはフルオロ、クロロ、ブロモ、またはヨードでよい。
【００７０】
好ましくは、イソシアネート組成物を調製する工程を、第２のアミン組成物をホスゲンまたはハロＣ１−１０アルキルホルメートと反応させることによって行ってもよい。
【００７１】
上の反応スキーム６および７に示すように、組成物中のｍ−キシリレンジアミンを上の合成経路を通してｍ−キシリレンジイソシアネートに変換する。
【００７２】
また、以下の反応スキーム８ないし１１に示すように、組成物中のｐ−キシリレンジアミンをｐ−キシリレンジイソシアネートに変換し、ベンジルアミンをベンジルイソシアネートに変換し、４-メチルベンジルアミンを４-メチルベンジルイソシアネートに変換し、４-シアノベンジルアミンを４-シアノベンジルイソシアネートに変換する。
【００７３】
【化８】
2018193369.tif 000010
【００７４】
実施形態によれば、ｍ−キシリレンジアミンの含有量を増加させ、ｐ−キシリレンジアミン、ベンジルアミン、４-メチルベンジルアミン、および４-シアノベンジルアミンを減少させたアミン組成物を用いるので、それから調製したイソシアネート組成物は増加した含有量のｐ−キシリレンジイソシアネートおよび減少した含有量のｐ−キシリレンジイソシアネート、ベンジルイソシアネート、４-メチルベンジルイソシアネート、および４-シアノベンジルイソシアネートを有するであろう。
【００７５】
実施形態によれば、アミンの種類および含有量を制御した組成物から調製したイソシアネート組成物を提供する。
【００７６】
すなわち、実施形態によれば、組成物の全重量に基づいて、（ａ’）９９重量％ないし１００重量％未満のｍ−キシリレンジイソシアネートと、（ｂ’）０重量％超ないし０．５重量％のｐ−キシリレンジイソシアネートと、（ｃ’）０重量％超ないし０．５重量％の、ベンジルイソシアネート、４−メチルベンジルイソシアネート、および４−シアノベンジルイソシアネートからなる群より選択される少なくとも１種とを含むイソシアネート組成物を提供する。
【００７７】
実施形態によるイソシアネート組成物は、９９重量％ないし１００重量％未満、具体的には９９．５重量％ないし１００重量％未満、より具体的には９９．７重量％ないし１００重量％未満のｍ−キシリレンジイソシアネート（ｍ−ＸＤＩ）を含んでいてもよい。
【００７８】
実施形態によるイソシアネート組成物は、０重量％超ないし０．５重量％、具体的には０重量％超ないし０．３重量％、より具体的には０重量％超ないし０．１５重量％のｐ−キシリレンジイソシアネート（ｐ−ＸＤＩ）を含んでいてもよい。
【００７９】
実施形態によるイソシアネート組成物は、０重量％超ないし０．５重量％、具体的には０重量％超ないし０．３重量％、より具体的には０重量％超ないし０．２重量％、または０重量％超ないし０．１５重量％の、ベンジルイソシアネート、４−メチルベンジルイソシアネート、および４−シアノベンジルイソシアネートからなる群より選択される少なくとも１種を含んでいてもよい。
【００８０】
この場合、実施形態によるイソシアネート組成物は、０重量％超ないし０．１５重量％、具体的には０重量％超ないし０．１重量％、より具体的には０重量％超ないし０．０５重量％の、ベンジルイソシアネート、４−メチルベンジルイソシアネート、および４−シアノベンジルイソシアネートの各々を含んでいてもよい。
【００８１】
ｍ−キシリレンジイソシアネートが組成物中に上の好ましい範囲未満の量で含まれているならば、組成物の重合反応性および硬化生成物の化学構造における不均一のために、最終製品の光学特性（特に、脈理、透過率など）だけでなく、機械的性質（たとえば衝撃抵抗、引張強度など）も損なわれるであろう。さらに、その中に組み込まれた他の成分によっては黄変も起こるであろう。
【００８２】
ｐ−キシリレンジイソシアネートが組成物中に上の好ましい範囲を超える量で含まれているならば、反応性の違いによって起こる不均一な重合のため、またはポリマーの化学構造の変化によって起こる結晶化のため、脈理が生じるか、透過率が低下するので、光学特性が損なわれるであろう。
【００８３】
ベンジルイソシアネートが組成物中に上の好ましい範囲を超える量で含まれているならば、組成物中の官能基の平均数の減少のため、組成物の当量比が変化し、これはポリマーの化学構造に影響し、最終製品の機械的性質または耐熱性たとえばガラス転移温度の劣化をもたらす。
【００８４】
４−メチルベンジルイソシアネートが組成物中に上の好ましい範囲を超える量で含まれているならば、組成物中の官能基の平均数の減少のため、組成物の当量比が変化し、これはポリマーの化学構造に影響し、最終製品の機械的性質または耐熱性たとえばガラス転移温度の劣化をもたらす。
【００８５】
４−シアノベンジルイソシアネートが組成物中に上の好ましい範囲を超える量で含まれているならば、組成物中の官能基の平均数の減少のため、組成物の当量比が変化し、これはポリマーの化学構造に影響し、最終製品の機械的性質または耐熱性たとえばガラス転移温度の劣化をもたらす。さらに、シアノ基の影響のため、レンズを製造するための熱硬化時、または外部環境によってはレンズの製造後に黄変が生じ、それによってレンズの長期信頼性に深刻な害を生じさせるかもしれない。
【００８６】
したがって、その組成を上述したように制御したイソシアネート組成物から製造した製品は優れた光学特性を満足することができ、光学材料、特にプラスチック光学レンズの製造に有利に使用することができる。
【００８７】
実施形態によれば、上述したイソシアネート組成物とチオールとを含む重合性組成物を提供する。
【００８８】
すなわち、実施形態によれば、イソシアネート組成物と、チオールとを含み、前記イソシアネート組成物は、イソシアネート組成物の全重量に基づいて、（ａ’）９９重量％ないし１００重量％未満のｍ−キシリレンジイソシアネートと、（ｂ’）０重量％超ないし０．５重量％のｐ−キシリレンジイソシアネートと、（ｃ’）０重量％超ないし０．５重量％の、ベンジルイソシアネート、４−メチルベンジルイソシアネート、および４−シアノベンジルイソシアネートからなる群より選択される少なくとも１種とを含む、重合性組成物を提供する。
【００８９】
重合性組成物は、イソシアネート組成物とチオールとを混合状態でまたは分離状態で含んでいてもよい。すなわち、重合性組成物中のイソシアネート組成物およびチオールは、互いに接触して配合された状態でも、互いに接触しないように互いから分離された状態でもよい。
【００９０】
重合性組成物において、組成物中のＳＨ基／ＮＣＯ基のモル比は、０．５ないし３．０、より具体的には０．８ないし１．３でよい。
【００９１】
チオールはチオールオリゴマーまたはポリチオールでもよく、単独でまたはそれらの２以上の混合物として用いてもよい。
【００９２】
チオールの具体的な例は、３，３’−チオビス［２−［（２−メルカプトエチル）チオ］−１−プロパンチオール、ビス（２−（２−メルカプトエチルチオ）−３−メルカプトプロピル）スルフィド、４−メルカプトメチル−１，８−ジメルカプト−３，６−ジチアオクタン、２，３−ビス（２−メルカプトエチルチオ）プロパン−１−チオール、２，２−ビス（メルカプトメチル）−１，３−プロパンジチオール、ビス（２−メルカプトエチル）スルフィド、テトラキス（メルカプトメチル）メタン、２−（２−メルカプトエチルチオ）プロパン−１，３−ジチオール、２−（２，３−ビス（２−メルカプトエチルチオ）プロピルチオ）エタンチオール、ビス（２，３−ジメルカプトプロパニル）スルフィド、ビス（２，３−ジメルカプトプロパニル）ジスルフィド、１，２−ビス［（２−メルカプトエチル）チオ］−３−メルカプトプロパン、１，２−ビス（２−（２−メルカプトエチルチオ）−３−メルカプトプロピルチオ）エタン、２−（２−メルカプトエチルチオ）−３−２−メルカプト−３−［３−メルカプト−２−（２−メルカプトエチルチオ）−プロピルチオ］プロピルチオ−プロパン−１−チオール、２，２−ビス−（３−メルカプト−プロピオニルオキシメチル）−ブチルエステル、２−（２−メルカプトエチルチオ）−３−（２−（２−［３−メルカプト−２−（２−メルカプトエチルチオ）−プロピルチオ］エチルチオ）エチルチオ）プロパン−１−チオール、（４Ｒ、１１Ｓ）−４，１１−ビス（メルカプトメチル）−３，６，９，１２−テトラチアテトラデカン−１，１４−ジチオール、（Ｓ）−３−（（Ｒ−２，３−ジメルカプトプロピル）チオ）プロパン−１，２−ジチオール、（４Ｒ、１４Ｒ）−４，１４−ビス（メルカプトメチル）−３，６，９，１２，１５−ペンタチアヘプタン−１、１７−ジチオール、（Ｓ）−３−（（Ｒ−３−メルカプト−２−（（２−メルカプトエチル）チオ）プロピル）チオ）プロピル）チオ）−２−（（２−メルカプトエチル）チオ）プロパン−１−チオール、３，３’−ジチオビス（プロパン−１，２−ジチオール）、（７Ｒ、１１Ｓ）−７，１１−ビス（メルカプトメチル）−３，６，９，１２，１５−ペンタチアヘプタデカン−１，１７−ジチオール、（７Ｒ、１２Ｓ）−７，１２−ビス（メルカプトメチル）−３，６，９，１０，１３，１６−ヘキサチアオクタデカン−１，１８−ジチオール、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチウンデカン、ペンタエリスリトール  テトラキス（３−メルカプトプロピオネート）、トリメチロールプロパン  トリ（３−メルカプトプロピオネート）、ペンタエリスリトール  テトラキス（２−メルカプトアセテート）、ビスペンタエリスリトール  エーテル  ヘキサキス（３−メルカプトプロピオネート）、１，１，３，３−テトラキス（メルカプトメチルチオ）プロパン、１，１，２，２−テトラキス（メルカプトメチルチオ）エタン、４，６−ビス（メルカプトメチルチオ）−１，３−ジ��アン、ペンタエリスリトール  テトラキス（２−メルカプトアセテート）、ペンタエリスリトール  テトラキス（３−メルカプトプロピオネート）、２−（２，２−ビス（メルカプトジメチルチオ）エチル）−１，３−ジチアンなどを含む。
【００９３】
重合性組成物はさらに、内部離型剤、紫外線吸収剤、重合開始剤、熱安定剤、色補正剤、鎖延長剤、架橋剤、光安定剤、酸化防止剤、充填剤などを含んでいてもよい。
【００９４】
内部離型剤は、パーフルオロアルキル基、ヒドロキシアルキル基、またはリン酸エステル基を有するフッ素系非イオン界面活性剤；ジメチルポリシロキサン基、ヒドロキシアルキル基、またはリン酸エステル基を有するシリコーン系非イオン界面活性剤；トリメチルセチルアンモニウム塩、トリメチルステアリル塩、ジメチルエチルセチルアンモニウム塩、トリエチルドデシルアンモニウム塩、トリオクチルメチルアンモニウム塩、およびジエチルシクロヘキサドデシルアンモニウム塩などのようなアルキル第４級アンモニウム塩；ならびに酸性リン酸エステルを含んでいてもよい。これは単独でまたは２種以上の組み合わせで用いうる。
【００９５】
紫外線吸収剤としては、ベンゾフェノン系、ベンゾトリアゾール系、サリチレート系、シアノアクリレート系、オキサニリド系などを用いうる。
【００９６】
重合開始剤としては、アミン系、リン系、有機シリケート系、有機銅系、有機ガリウム、有機ジルコニウム、有機鉄系、有機亜鉛、有機アルミニウムなどを用いうる。
【００９７】
熱安定剤としては、金属脂肪酸塩系、リン系、鉛系、有機スズ系などを単独でまたは２種以上の組み合わせで用いうる。
【００９８】
また、実施形態によれば、上述した重合性組成物から調製したポリチオウレタンを提供する。すなわち、ポリチオウレタンを、重合性組成物中のイソシアネート組成物とチオールとを重合させる（および硬化させる）ことによって調製してもよい。
【００９９】
イソシアネート化合物の具体的な例は上述したとおりである。  
重合反応におけるＳＨ基／ＮＣＯ基のモル比は０．５ないし３．０、より具体的には０．８ないし１．３でよい。
【０１００】
さらに、重合反応中の反応速度を制御するために、ポリウレタンの製造に通常用いられる反応触媒を添加してもよい。硬化触媒（または重合開始剤）としては、スズ系触媒を用いてもよい。たとえば、ジブチルスズジクロリド、ジブチルスズジラウレート、ジメチルスズジクロリドなどを用いてもよい。
【０１０１】
ポリチオウレタンは、その組成を上述したように制御したイソシアネート組成物から調製しているので、その光学特性が優れている。
【０１０２】
また、実施形態によれば、上述したポリチオウレタンを含む光学材料を提供する。  
すなわち、実施形態によれば、イソシアネート組成物およびチオールから調製されたポリチオウレタンを含み、前記イソシアネート組成物は、組成物の全重量に基づいて、（ａ’）９９重量％ないし１００重量％未満のｍ−キシリレンジイソシアネートと、（ｂ’）０重量％超ないし０．５重量％のｐ−キシリレンジイソシアネートと、（ｃ’）０重量％超ないし０．５重量％の、ベンジルイソシアネート、４−メチルベンジルイソシアネート、および４−シアノベンジルイソシアネートからなる群より選択される少なくとも１種とを含む、光学材料を提供する。
【０１０３】
光学材料を、重合性組成物中のイソシアネート組成物およびチオールを重合させる（および硬化させる）ことによって製造してもよい。
【０１０４】
こうして実施形態によるキシリレンジイソシアネート組成物から製造した光学材料は優れた光学的性質を有する。したがって、光学材料は眼鏡レンズ、カメラレンズなどとして有利に用いることができる。光学材料は、好ましくはポリチオウレタン系レンズ、すなわちプラスチック光学レンズでありうる。
【０１０５】
実施形態によれば、ｍ−キシリレンジアミンを含む第１のアミン組成物を調製し；前記第１のアミン組成物中の、ｐ−キシリレンジアミン、ベンジルアミン、４−メチルベンジルアミン、および４−シアノベンジルアミンのうち少なくとも１つの含有量を減少させて第２のアミン組成物を調製し；前記第２のアミン組成物からイソシアネートを合成してイソシアネート組成物を調製し；前記イソシアネート組成物をチオールと混合して混合物をモールド中で熱硬化させることを含む、光学レンズの製造方法を提供する。
【０１０６】
光学レンズを製造するための方法において、第１のアミン組成物を調製する工程、第２のアミン組成物を得る工程、およびイソシアネート組成物を調製する工程を、イソシアネート組成物を調製する方法において説明した条件および手順に従って行ってもよい。光学レンズを製造する方法においては、その後、イソシアネート組成物とチオールとを混合して、熱硬化の工程のように、モールド中で熱硬化させる。
【０１０７】
このために、まずイソシアネート組成物をチオールと混合して重合性組成物を調製する。重合性組成物を減圧下で脱ガスし、その後、光学材料を成形するためにモールドに注入する。このような脱ガスおよびモールド注入を、たとえば２０ないし４０℃の温度範囲で行ってもよい。
【０１０８】
組成物をモールドに注入すると、通常は、組成物を低温から高温へ徐々に加熱することによって重合を行う。重合温度は、たとえば、３０ないし１５０℃、特に４０ないし１３０℃でよい。また、従来はポリウレタンの製造に用いられている反応触媒を、反応速度を制御するために用いてもよい。反応触媒の具体的な例は上で例示したとおりである。
【０１０９】
結果として製造したポリチオウレタン系光学材料をモールドから離型して最終の光学レンズを得る。こうして製造した光学レンズは、無色で透明で、屈折率およびアッベ数のような光学特性に優れている。
【０１１０】
光学レンズは、屈折率が１．６０ないし１．７８の範囲、より具体的には１．６５ないし１．７５の範囲、さらにより具体的には１．６９ないし１．７５の範囲であろう。
【０１１１】
光学レンズは、アッベ数が２０以上、より具体的は３０以上であろう。たとえば、光学レンズは、アッベ数が３０ないし５０の範囲、３１ないし５０の範囲、３１ないし４５の範囲、または３１ないし４０の範囲であろう。
【０１１２】
光学レンズは光透過率を有し、光透過率がたとえば５５０ｎｍの波長で８５．０％ないし９９．９％、より具体的には８７．０％ないし９９．０％または８７．０％ないし９５．０％であろう。
【０１１３】
光学レンズは、黄色度（ＹＩ）が２５以下、または２０以下、より具体的には１ないし２５の範囲、１ないし２０の範囲、３ないし３０の範囲、または５ないし１５の範囲であろう。
【０１１４】
また、光学レンズは、ガラス転移温度（Ｔｇ）が９０℃以上または９５℃以上、具体的には９５ないし１３０℃の範囲、９５ないし１２０℃の範囲、９８ないし１２０℃の範囲、１００ないし１２０℃の範囲、９５ないし１１５℃の範囲、または９８ないし１１５℃の範囲であろう。
【０１１５】
好ましい例によれば、光学レンズは、黄色度（ＹＩ）が１ないし２０で、５５０ｎｍでの光透過率が８５ないし９９％であろう。また、光学レンズはアッベ数が３０ないし４５でガラス転移温度が９５ないし１２０℃であろう。
【０１１６】
以下、本発明を実施例によって詳細に説明する。以下の実施例は、本発明をさらに説明することを意図しており、実施例の範囲はこれらに限定されない。
【実施例】
【０１１７】
比較例１ないし４：イソシアネート組成物の調製
下の表２に載せた組成を有するアミン−Ａ、アミン−Ｂ、アミン−Ｃ、およびアミン−Ｄの組成物を、それらをさらに処理することなく、イソシアネートの合成のためのアミン原料として用いた。
【０１１８】
まず、１５重量部の各々のアミンを７８重量部のｏ−ジクロロベンゼンに溶解してアミン溶液を調製した。その後、４４重量部のホスゲンを５２重量部のｏ−ジクロロベンゼンに溶解して溶液を調製し、これをブラインコンデンサーにより１０℃まで冷却した後、反応容器に入れた。これに、上で調製したアミン溶液を５０℃以下の温度でゆっくりと加えた。このとき、加えたアミン溶液の量を、１モルのアミンあたり５モルのホスゲンに調整した。その後、反応容器を密封し、反応溶液を２時間撹拌した。１４０℃の温度および３ｋｇ／ｃｍ２の圧力でのさらに３時間の反応の後、反応の間に生成した塩酸を排出した。反応の完了と同時に、過剰のホスゲンを蒸留法によって除去した。生成物を減圧下で分別蒸留することによって精製し、ｍ−キシリレンジイソシアネート組成物を製造した。
【０１１９】
実施例１：イソシアネート組成物の調製
工程（１）：アミン組成物の調製
８１．１重量％のｍ−ＸＤＩ、４．５重量％のｐ−ＸＤＩ、３．７重量％のベンジルジアミン、５．６重量％の４−メチルベンジルアミン、および５．１重量％の４−シアノベンジルアミンを含むアミン組成物を調製した。
【０１２０】
工程（２）：アミン組成物中の各成分の含有量の制御
上で調製したアミン組成物を５段階蒸留装置に供給し、減圧下で温度を室温から約１８０℃まで上げることによって、蒸留を行った。蒸留中、ベンジルジアミンおよび４−メチルベンジルアミンを逐次に留去した。その後、温度を２０℃に下げながら、ｐ−キシリレンジアミンおよび４−シアノベンジルアミンを逐次に沈殿させて除去した。
【０１２１】
こうして得た組成物を「アミン−Ｅ」と呼び、ガスクロマトグラフィー（ＧＣ）によって分析した。組成を下の表２にまとめる。
【０１２２】
工程（３）：イソシアネートの合成
アミン−Ｅを用い、比較例１ないし４におけるのと同じ仕方でイソシアネートを合成し、それによってイソシアネート組成物を得た。
【０１２３】
【表２】
2018193369.tif 000011
【０１２４】
上の比較例および実施例で調製したイソシアネート組成物を、ガスクロマトグラフィー（ＧＣ）によって分析し、それらの組成を下の表３にまとめる。
【０１２５】
【表３】
2018193369.tif 000012
【０１２６】
試験例：光学レンズの評価
５２０ｇの、実施例１および比較例１ないし４で調製した各イソシアネート組成物、４７９．３ｇの３，３’−チオビス［２−［（２−メルカプトエチル）チオ］−１−プロパンチオール、硬化触媒として０．１５ｇのジブチルスズジクロリド、および内部離型剤として０．８０ｇのＺｅｌｅｃ（登録商標）ＵＮを均一に混合して重合性組成物を調製した。
【０１２７】
重合性組成物を、窒素雰囲気中、室温および減圧で３０分間撹拌にかけて気泡を除去し、これを３μｍのテフロン（登録商標）フィルターを用いてろ過した。
【０１２８】
ろ過した重合性組成物を、窒素圧を用いて、接着テープを配したガラスモールドに注入した。重合性組成物を用いて注入したガラスモールドを強制循環炉に入れ、温度を２５℃から１２０℃まで５℃／分の速度で上げた後、１２０℃で１８時間重合した。その後、重合した樹脂を１３０℃で４時間にわたってさらに硬化し、レンズをガラスモールドから離型して、中央の厚さが約１．２ｍｍである各々の光学レンズを得た。
【０１２９】
実施例１および比較例１ないし４のイソシアネート組成物から製造した光学レンズを、下の表４に示したように、物理的性質について評価した。
【０１３０】
（１）屈折率およびアッベ数
光学レンズを、アッベ屈折計ＤＲ−Ｍ４モデル（株式会社アタゴ製）を用い、２０℃で屈折率およびアッベ数について測定した。
【０１３１】
（２）黄色度および光透過率
光学レンズを、分光光度計（ミノルタ社製）を用いて、色度座標ｘおよびｙについて測定し、それから下の式１によりそれらの黄色度を計算した。さらに、５５０ｎｍでの透過率を、同じ装置を用いて得たスペクトルから測定した。
【０１３２】
［式１］
ＹＩ＝（２３４ｘ＋１０６ｙ＋１０６）／ｙ
（３）ガラス転移温度（Ｔｇ）
光学レンズを、熱機械分析装置（ＴＭＡ  Ｑ４００、ＴＡインスツルメント社）を用い、針入法（荷重５０ｇ、ピンライン０．５ｍｍΦ、温度上昇速度１０℃／分）によって、ガラス転移温度（Ｔｇ）について測定した。
【０１３３】
（４）脈理
１００個の光学レンズを、水銀ランプ下で肉眼により観察した。不均一な像を生じるレンズを、脈理を有するとして分類し、そのパーセンテージを計算した。結果として、脈理発生のパーセンテージが５％未満であれば良好と評価し、脈理発生のパーセンテージが５％以上であれば不良と評価した。
【０１３４】
【表４】
2018193369.tif 000013
【０１３５】
上の表４から確認されるように、その組成を望ましい範囲に制御した実施例１のイソシアネート組成物から製造した光学レンズは、屈折率、アッベ数、透過率、Ｔｇ、黄色度、および脈理のすべてに優れていた。
【０１３６】
これに対して、望ましい範囲の外側にはずれた比較例１ないし４のイソシアネート組成物から製造したレンズは、試験した特性の少なくとも１つで劣っていた。
【０１３７】
特に、過剰量のｐ−ＸＤＩを有する比較例１の組成物から製造した光学レンズは、光透過率、アッベ数、および脈理に関して劣っていた。過剰量のベンジルイソシアネートを有する比較例２の組成物から製造した光学レンズは、光透過率、ガラス転移温度、黄色度、および脈理に関して劣っていた。過剰量の４-メチルベンジルイソシアネートを有する比較例３の組成物から製造した光学レンズは、光透過率、ガラス転移温度、黄色度、および脈理に関して劣っていた。過剰量の４-シアノベンジルイソシアネートを有する比較例３の組成物から製造した光学レンズは、光透過率、ガラス転移温度、黄色度、および脈理に関して劣っており、これは特に黄色度において深刻な欠点を有していた。
【外国語明細書】
2018193369000001.pdf